(57)【要約】ＥＮ１２５６２により測定された破断伸度が８％よりも小さい繊維の多数の布地層からなる貫通防害性製品が提案される。ここで、少なくとも１つの布地層内に少なくとも２つの繊維群が存在し、第１群の複数の領域は８％〜８０％のワルツによる第１布地密度ＤＧ１を有しそして第２群の複数の領域は８％〜８０％のワルツによる第２布地密度を有しそしてＤＧ１とＤＧ２との差は少なくとも３％である。【選択図】なし
2011523684.tif 000002
【特許請求の範囲】
【請求項１】
ＥＮ１２５６２により測定された破断伸度が８％よりも小さいヤーンによる布地の複数層からなる貫通防害性製品であって、少なくとも１つの布地層の内に複数の領域の少なくとも２つの群が存在し、第１の群の複数の領域は８％〜８０％のワルツによる第１布地密度ＤＧ１を有し、第２の群の複数の領域は８％〜８０％のワルツによる第２布地密度ＤＧ２を有しそしてＤＧ１とＤＧ２との差は少なくとも３％である、上記貫通防害性製品。
【請求項２】
第１布地密度ＤＧ１が８％〜３１％でありそして第２布地密度ＤＧ２が３２％〜８０％である請求項１による貫通防害性製品。
【請求項３】
第１布地密度ＤＧ１が８％〜２５％でありそして第２布地密度ＤＧ２が３２％〜７０％である請求項１による貫通障害製品。
【請求項４】
第１布地密度ＤＧ１が８％〜２０％でありそして第２布地密度ＤＧ２が３２％〜５０％である請求項１による貫通防害性製品。
【請求項５】
第１群の複数の領域が第１織型を持ちそして第２群の複数の領域が第２織型を持ちそして第１織型と第２織型が互に異なっている請求項１〜４の１つまたはそれ以上による貫通防害性製品。
【請求項６】
第１織型がサテン織である請求項５による貫通防害性製品。
【請求項７】
サテン織が１／５または１／４織である請求項６による貫通防害性製品。
【請求項８】
第２織型がリネン織または綾織である請求項５による貫通防害性製品。
【請求項９】
綾織が２／１綾織または１／４綾織でありそしてリネン織が１／１リネン織である請求項８による貫通防害性製品。
【請求項１０】
第１群の複数の領域におけるヤーンが第１ヤーンタイターを持ちそして第２群の複数の領域におけるヤーンが第２ヤーンタイターを持ちそして１つの布地層内で第１ヤーンタイターと第２ヤーンタイターを持ちそして１つの布地層内で第１ヤーンタイターと第２ヤーンタイターは互に異なっている請求項１〜４の１つまたはそれ以上による貫通防害性製品。
【請求項１１】
第１群の複数の領域のヤーンが第１ヤーンタイターを持ちそして第２群の複数の領域のヤーンが第２ヤーンタイターを持ちそして１つの布地層内で第１ヤーンタイターと第２ヤーンタイターとが同じであるかあるいは互に異なっている請求項１〜９の１つまたはそれ以上による貫通防害性製品。
【請求項１２】
第１ヤーンタイターと第２ヤーンタイターとが１００ｄｔｅｘ〜８，０００ｄｔｅｘの範囲内にある請求項１０または１１による貫通防害性製品。
【請求項１３】
第１ヤーンタイターが１００ｄｔｅｘ〜１，０００ｄｔｅｘでありそして第２ヤーンタイターが１，０５０ｄｔｅｘ〜８，０００ｄｔｅｘである請求項１０、１１または１２による貫通防害性製品。
【請求項１４】
第１群の複数の領域が第１打込数を持ちそして第２群の複数の領域が第２打込数を持ち、そして１つの布地層内で第１打込数と第２打込数とが互に異なっている請求項１〜４の１つまたはそれ以上による貫通防害性製品。
【請求項１５】
第１群の複数の領域が第１打込数を持ちそして第２群の複数の領域が第２打込数を持ち、そして１つの布地層内の第１打込数と第２打込数とが同じであるかあるいは互に異なっている請求項１〜１３の１つまたはそれ以上による貫通防害性製品。
【請求項１６】
第１打込数と第２打込数とが２糸／ｃｍ〜５０糸／ｃｍの範囲にある請求項１４または１５による貫通防害性製品。
【請求項１７】
第１群の複数の領域は２糸／ｃｍ〜１０糸／ｃｍの打込数を持ちそして第２群の複数の領域は１０．１糸／ｃｍ〜５０糸／ｃｍの打込数を持つ請求項１４、１５または１６による貫通防害性製品。
【請求項１８】
第２群の複数の領域が布地層の全表面の少なくとも２０％そして最大で８０％の表面割合を被覆する請求項１〜１７の１つまたはそれ以上による貫通防害性製品。
【請求項１９】
第１群の複数の領域および第２群の複数の領域が互に格子じま模様で配置されている請求項１〜１８の１つまたはそれ以上による貫通防害性製品。
【請求項２０】
第１群の複数の領域と第２群の複数の領域が互に細長い模様で配置されている請求項１〜１８の１つまたはそれ以上による貫通防害性製品。
【請求項２１】
ヤーンがアラミドヤーンまたは超高分子量ポリエチレンヤーンまたは超高分子量ポリプロピレンヤーンまたはポリベンツオキサゾールもしくはポリベンゾチアゾールヤーンである請求項１〜２０の１つまたはそれ以上による貫通防害性製品。
【請求項２２】
ヤーンの繊維がＡＳＴＭ  Ｄ８８５による９００ＭＰａよりも大きい強度を持つ請求項１〜２１の１つまたはそれ以上による貫通防害性製品。
【請求項２３】
請求項１〜２２の１つまたはそれ以上による貫通防害性物品の、保護布の製造への使用。
【発明の詳細な説明】
【技術分野】
【０００１】
本発明は、ＥＮ１２５６２により測定された破断伸度が８％より小さい繊維からなるヤーンで作成された布地の複数層からなる、貫通を妨害する製品に関する。
【背景技術】
【０００２】
布地の複数層から作成された、貫通を妨害する製品は一般に知られている。文献ＪＰ６１２７５４４０Ａはヤーンがサテン織になっている布地の複数層の抗弾道性ベストを開示している。リネン織のヤーンと対比して、例えば、サテン織のヤーンは布地構造内に比較的弱い強さで固定されている。文献ＪＰ６１２７５４４０Ａによれば、それは、リネン織の布地層を持つベストのエネルギー吸収と比較して、弾丸のベストによるエネルギー吸収を改善する。しかしながら、サテン織を持つ布地層を取扱う困難性が欠点となっている。例えば、抗弾道性物品の製造の際に、そのような布地層を切断し重ねることは非常に非経済的である。
【０００３】
文献ＷＯ０２／１４５８８Ａ１は、複数の布地層が抗弾道性物品のためのサテン織を持つ、複数の積層された布地層の使用を開示している。しかしながら、開いたサテン織のエネルギーを吸収する高い能力が積層のために失われるという点で、積層されたサテン織布地層の使用には欠点がある。また別の欠点はサテンに織られた布地層は弾丸による大きなトラウマを許容することにある。このように、抗弾道性作用を持つ布地におけるサテン織は布地層を取扱う際の困難性のみならず、悪いトラウマ値を示す。
【発明の概要】
【発明が解決しようとする課題】
【０００４】
それ故、本発明の目的は、従来技術の欠点を少なくとも回避しそしてそれにもかかわらず良好な抗弾道性能を持って製造され得る、初めに名を挙げた、貫通を妨害する種類の製品を入手可能とすることにある。
【課題を解決するための手段】
【０００５】
この目的は、ＥＮ１２５６２による破断伸度が８％よりも小さい繊維のヤーンを持つ布地の複数層からなる貫通防害性製品により達成される。そこでは、布地の少なくとも１つの層の中に、少なくとも２つの領域群があり、第１群の領域はワルツによる第１布地密度ＤＧ１が８％〜８０％を示しそして第２群の領域はワルツによる布地密度ＤＧ２が８％〜８０％を示し、且つＤＧ１とＤＧ２との差は少なくとも３％である。
【図面の簡単な説明】
【０００６】
【図１】本発明による貫通防害性製品を製造するための布地層の織意匠を概略的に示している。
【図２】比較布地層の織意匠を概略的に示している。
【発明を実施するための形態】
【０００７】
ＥＮ１２５６２により測定された破断伸度が５％より小さく、特に好ましくは３．５％より小さい繊維の布地の複数層からなる貫通防害性製品が特に好ましい。
ＤＧ１とＤＧ２の間の少なくとも３％の差は、絶対値として理解されるべきである。ＤＧ１は、上記差が負の値であることなしに、ＤＧ２よりも大きいことがあり得る。
布地密度ＤＧ１は８％〜３１％であるのが好ましく、８％〜２５％であるのが特に好ましく８％〜２０％であることがとりわけ好ましい。
布地密度ＤＧ２は３２％〜８０％が好ましく、３２％〜７０％が特に好ましく、３２％〜５０％であることがとりわけ好ましい。
ワルツによる布地密度は下記式により決定される。
ＤＧ＝（ｄｋ＋ｄｓ）２×ｆｋ×ｆｓ
ここで、ｄｋ＝縦ヤーン基質の直径ｍｍ
ｄｓ＝横ヤーン基質の直径ｍｍ
ｆｋ＝１ｃｍ当りの縦糸数
ｆｓ＝１ｃｍ当りの横糸数
ヤーン基質の直径、ｄｋまたはｄｓは次のようにして計算される。
【０００８】
【数１】
2011523684.tif 000003
【０００９】
ここで、ｄはｄｋまたはｄｓのいずれかであり、問題のヤーンのタイターはｄｔｅｘであり、ヤーンの密度はｇ／ｃｍ３で用いられる。
【００１０】
上記式で計算された布地密度はリネン織布地に適用される。仮に織組織がリネン織以外である場合には、織修正値が計算に入れられなければならない。例えば、下記値は各特殊織の布地用織修正値として用いられる。
パナマ織      ２：２      ０．５６
綾織      ２：１      ０．７０
綾織      ２：２      ０．５６
綾織      ３：１      ０．５６
綾織      ４：４      ０．３８
サテン織  １：４      ０．４９
サテン織  １：５      ０．４４
ワルツによる式で計算された布地密度ＤＧはこれらの修正係数と掛け合わされる。布地密度は％で報告される。
【００１１】
各布地層内のワルツによる異なる布地密度を持つ複数の領域によって、１つの布地層内に必要とされる、高い布地密度もしくは低い布地密度の利点を全く自由に利用することが可能である利点がある。例えば、縁領域は布地層の中心部の領域よりも比較的高い布地密度を持つ布地層から作成されうる。
破断伸度は現行１９９９版の標準ＥＮ１２５６２により決定される。
【００１２】
もし、無撚マルチフィラメントヤーンが試験されるなら、この標準ＥＮ１２５６２に記載されているとおりヤーンの撚り増加がある。もし短繊維を用いたヤーンもしくは他の既撚りヤーンが破断伸度の測定に用いられるなら、破断伸度の決定は本質的に同じである。しかしながら、短繊維ヤーンもしくは撚られたヤーンは撚りによる増加を既に得ているので、短繊維ヤーンもしくは他の撚られたヤーンの追加の撚り増加は発生しない。
【００１３】
第１群の複数の領域が第１織型を有しそして第２群の複数の領域が第２織型を有することは好ましい。第１織型が第２織型と異なることが特に好ましい。このように、第１群の複数の領域の異なる布地密度は、第２群の複数の領域と比較して、第２群の複数の領域と比較された第１群の複数の領域間の異なる織型によって有利に得られ得る。このような異なる布地密度は、例えば、両方の領域に同じタイターを持つヤーンを用いているにもかかわらず、有利に得られうる。
第１群の複数の領域は第１織型としてサテン織を持つことが特に好ましい。サテン織は好ましくは１／５または１／４サテン織である。
第２群の複数の領域は、第２織型とし綾織りまたは１／１リネン織を持つことが、さらに特に好ましい。もし、第１群の複数の領域のサテン織が１／５織である場合には、綾織は２／１織であるのが特に好ましい。もし、第１群の複数の領域に１／４サテン織が存在するときには、第２群の複数の領域は２／３もしくは１／４または１／１リネン織を持つのが好ましい。
【００１４】
同様に、第１群の複数の領域のヤーンが第１ヤーンタイターを持ちそして第２群の複数の領域が第２ヤーンタイターを持つのが好ましい。ここで、第１ヤーンタイターが第２ヤーンタイターと異なることが特に好ましい。しかしながら、第１ヤーンタイターが第２ヤーンタイターと実質的に同じであることも同様に好ましい。もし、第２群の複数の領域と比較して、異なるヤーンタイターが第１群の複数の領域内に用いられているならば、仮に第１群の複数の領域と第２群の複数の領域とに同じ織型が用いられていても、布地密度の差は第１群の複数の領域と第２群の複数の領域との間に、生み出されうる。第１ヤーンタイターと第２ヤーンタイターは１００ｄｔｅｘ〜８０００ｄｔｅｘの範囲にあることができる。しかしながら、２つの領域が異なる織型を持つならば、それによる布地密度の差は、異なる領域に異なるヤーンタイターを用いることで、有利に増加され得る。
【００１５】
第１群の複数の領域は１００ｄｔｅｘ〜１，０００ｄｔｅｘのヤーンタイターを持つのが好ましく、第２群の複数の領域は１，０５０ｄｔｅｘ〜８，０００ｄｔｅｘのヤーンタイターを持つことが好ましい。
第１群の複数の領域の布地層は第１打込数を持ち、第２群の複数の領域のそれは第２打込数を持つのがさらに好ましい。第１打込数と第２打込数とは同一でも異なってもよくそして２糸／ｃｍ〜５０糸／ｃｍの範囲にあることができる。第１群の複数の領域の布地層は２糸／ｃｍ〜１０糸／ｃｍの第１打込数を持ちそして第２群の複数の領域は１０．１糸／ｃｍ〜５０糸／ｃｍの第２打込数を持つことが特に好ましい。
第１群の複数の領域と第２群の複数の領域におけるワルツによる布地密度は、織型、ヤーンタイター／型および打込数のファクターにより影響される。第１群の複数の領域が第２群の複数の領域と、これらのファクターの１つのみで異なるならば、第１群の複数の領域と第２群の複数の領域との間に、異なるワルツによる布地密度を作ることができる。明らかに、第１群の複数の領域と第２群の複数の領域は、上記ファクターの２つ又は全てについて異なることもできる。
【００１６】
ごく一般的に云えば、本発明による製品を製造するための布地層の単層もしくは複数の層は、存在する織または打込数を独立に、第１群の複数の領域と第２群の複数の領域に、約１００ｄｔｅｘ〜約８，０００ｄｔｅｘのヤーンタイターを持つヤーンを有することができる。さらに、本発明による製品を製造するための単層または複数層の布地層は、存在する織またはヤーンタイターと独立に、２糸／ｃｍ〜５０糸／ｃｍの打込数を有することができる。明らかに、本発明による製品を製造するための布地層は、第１群の複数の領域と第２群の複数の領域に存在する打込数またはヤーンタイターと独立に、リネン織、綾織またはサテン織を有することができる。
【００１７】
第２群の複数の領域は布地層の全面積の少なくとも２０％そして最大で８０％の面積割合を構成するのが好ましい。第２群の面積割合は布地層の全面積の３０％と６０％との間にあることが特に好ましく、４０％と５０％との間にあることがとりわけ好ましい。第２群の複数の領域は布地層内で連続していないことが好ましい。むしろ、布地層は、第２群の多くの複数領域を有し、この第２群の複数の領域は、例えば、第１群の多くの複数領域によってお互に分離されており、しかしながら第２群の複数の領域が互に接触している複数の点を有していることが好ましい。それ故、１つの布地層内に第１群の多数の非連続領域も存在し得ることになる。加えて、その布地層内にワルツによる異なる布地密度を持つ複数の領域が２群よりも多く存在することも好ましい。第１群の複数の領域と第２群の複数の領域は、それぞれ選択された織の少なくとも１つの繰返しに亘って続いている。
【００１８】
第１群の複数の領域と第２群の複数の領域は、互に、細長い模様であるいは格子じま模様で配置されているのが好ましい。明らかに、菱形模様や三角形模様の如き他の模様も可能である。第１または第２群の複数の領域が布地層の縁領域（例えば窓枠のように）に主として存在しそしてそれぞれの他の群の複数の領域が布地層の中心領域に存在することが同様に好ましい。貫通防害性製品の２つの連続する布地層について、連続する布地層は互に実質的に同じであるか相違する構造を有することができる。異なる構造については、例えば第１布地層は縁領域に第１群の複数の領域と中心領域に第２群の複数の領域を持つことができ、一方第２布地層は縁領域に第２群の複数の領域と中心領域に第１群の複数の領域を持っている。貫通を防止するための製品の布地層を製造するためのヤーンは、アラミドヤーンまたは超高分子量のポリエチレン、超高分子量のポリプロピレン、ポリベンツオキサゾールもしくはポリベンツチアゾールのヤーンであることが好ましい。テイジンアラミド社からＴＷＡＲＯＮ（登録商標）として市販されているようなポリ（ｐ−フェニレンテレフタラミド）の繊維製のヤーンが特に好ましい。布地密度の部分的変化に寄与する異なるヤーンが布地層に存在することも、もちろん可能である。布地層はマルチフィランメントヤーン、短繊維ヤーンあるいはこれら２つの型のヤーンの混合物により作られることができる。ヤーンの繊維は９００ＭＰａより大きい、特に好ましくは１，１００ＭＰａより大きい、ＡＳＴＭ  Ｄ−８８５により測定された強度を持つことが好ましい。
【００１９】
本願請求項１による貫通防害性製品および従属請求項による実施態様は、弾丸抵抗性ベストの如き保護衣類を製造するために好ましく用いられる。明らかに、本発明による製品は、布地層の適切な形成によって、対刺防護も保証できる。
【００２０】
明確にするため２つの図を用いて本発明をさらに詳しく説明する。
図１は本発明による貫通防害性製品を製造するための布地層の織意匠を概略的に示している。複数のＡ領域において、布地層は、ワルツによる布地密度が例えば３７％の１／１リネン織を持っている。複数のＢ領域の布地層は、ワルツによる布地密度が例えば１６％であるような１／５サテン織（カウンター２，２，３，４，４）を持っている。また、この複数のＢ領域は第１群の本発明による複数の領域であり、そして、第２群の複数の領域を表している複数のＡ領域に関して格子じま模様で存在している。図１に示された織意匠は、実施例１によるパッケージが次の射撃テストのために形成された布地層を示している。
【００２１】
図２は、相当する白黒逆の部分を持つサテン織の布地の織意匠を概略的に示している。Ｃ領域において布地層は５／１サテン織（カウンター２，２，３，４，４）を示しており、一方Ｃ’領域は１／５サテン織（カウンター２，２，３，４，４）を持っている。ＣとＣ’領域で異なる織型であるにもかかわらず、ワルツによる布地密度は、例えば両領域において、１６％である。図２の実施態様において、１／５サテン織（領域Ｃ’）は２つの繰返しで作られておりそして５／１サテン織（領域Ｃ）は１つの繰返しで作られている。図２に示された織意匠は、比較例３によるパッケージが次の射撃テストのために作成された布地層を示している。
【実施例】
【００２２】
実施例と比較例において、布地層を作成するために用いられたヤーンは、ＡＳＴＭ  Ｄ８８５による３３８４ＭＰａの強度と９６０ｄｔｅｘの有効タイターを持つアラミドフィラメントヤーンである。それらは、ブランド名ＴＷＡＲＯＮ（登録商標）９３０ｄｔｅｘｆ１０００の下でテイジンアラミド社から購入された。用いられたアラミドフィラメントヤーンは、ＥＮ１２５６２により測定された破断伸度が３．４５％である。アラミドは１．４４ｇ／ｃｍ３の密度を有する。
多数の布地層から作成された数多くのパッケージのそれぞれがテストに付された。
【００２３】
比較例１
比較例１による製品、すなわちパッケージは、２６層の重層された布地層からなり、各布地層は１／１リネン織と１０．５／ｃｍ×１０．５／ｃｍの糸打込数（ＴＣ）を持っている。ワルツによる布地密度は、これらの布地層のそれぞれについて、３７％である。
【００２４】
比較例２
同様に比較例２によるパッケージは２６層の布地層からなるが、各布地層は１／５サテン織（カウンター２，２，３，４，４）を持っている。打込数は１０．５／ｃｍ×１０．５／ｃｍである。ワルツによる布地密度はこれらの布地層のそれぞれについて１６％である。
【００２５】
実施例１
実施例１の本発明による製品は、異なる布地密度を持つ２つの群の領域を持つ、２６層の布地層からなる。
本発明による製品を作成するために用いられたそれぞれの布地層は、第１群の複数の領域として、１／５サテン織（カウンター２，２，３，４，４）と１０．５／ｃｍ×１０．５／ｃｍの打込数とを備えた複数の領域を持つ。この第１群について、ワルツによる布地密度は１６％である。第２群の複数の領域は１０．５／ｃｍ×１０．５／ｃｍの打込数の１／１リネン織を持つ布地層内に、複数の領域によって形成される。第２群の複数の領域についてワルツによる布地密度は３７％である。リネン織の領域対サテン織の領域の比は１：１である。サテン織は縦方向と横方向に２つの繰返しを持ち、一方リネン機は縦と横方向に６つの繰返しを持つ。ワルツによる布地密度は前に示した式により次のとおり計算される。
【００２６】
ＤＧ（第２群、１／１リネン織、９６０ｄｔｅｘ、１０．５×１０．５／ｃｍ）＝３７％
ＤＧ（第１群、１／５サテン織、９６０ｄｔｅｘ、１０．５×１０．５／ｃｍ）＝３７％×０．４４（修正係数）＝１６％
【００２７】
本発明による製品の布地層はドビー織機を備えたグリッパ織機に、ドビー品として糸群を供給することにより製造される。６本のシャフトがリネン織で複数の領域を作成するヤーンを供給するのに必要とされ、また６本のシャフトがサテン織を持つ複数の領域を作成するヤーンを供給するために必要とされる。
【００２８】
比較例３
比較例３のパッケージは、２６層の布地層からなる。この布地層は、各布地層が２つの異なる織を持つように実施例１に記載された方法を用いて作成される。布地層内のワルツによる布地密度は異なる織りにもかかわらず同じである。１／５サテン織（連続番号２，２，３，４，４）と５／１サテン織（連続番号２，２，３，４，４）が織りとして用いられた。ワルツによる布地密度は全ての領域において１６％である。
【００２９】
弾道能力の比較
比較例１〜３それぞれの３つのパッケージと実施例１とが各タイプの攻撃手段についてテストされた。各パッケージ（〜５．２ｋｇ／ｍ２）は２６層の布地層を有し、そして各タイプの攻撃手段について、Ｖ５０値と吸収エネルギーとを決定するために１０ｍの範囲で８回射撃された。Ｖ５０値は貫通確率５０％の弾丸速度である。ウエイブル（Ｗｅｉｂｌｅ）プラスチシンブロックが各パッケージの後に置かれた。エネルギー吸収は１／２ｍｖ２として計算された。ｍは弾丸の重量ｋｇであり、ｖはＶ５０速度ｍ／秒である。
【００３０】
裏面変形（以下において、トラウマと呼ばれる）を検査する第２の研究において、ウエイブルプラスチシンブロックが前と同じに用いられた。周知のとおり、おどし（射撃側）から離れた側の突出は、弾丸により引き起こされたトラウマの度合である。トラウマを決定するために、各パッケージはウエイブルプラスチシンブロックの前に置かれ、そして４３４ｍ／秒〜４４３ｍ／秒の範囲でほぼ一定速度で８回５ｍの範囲で射撃された。４回の射撃でパッケージの外側の領域がそして４回の射撃でパッケージの内側の領域が狙われた。選択された弾丸速度では、貫通は起らず、単に弾丸が埋入された。平均的トラウマ、プラスチシンへの浸入の深さｍｍは各意匠および各タイプの攻撃手段についてこれら８回の射撃から決定された。
表１および２に射撃テストの結果の平均をまとめて示す。
【００３１】
射撃テスト１
レミントン、４４マグナム、ＪＨＰ、１５．６ｇを用いて射撃した。
【００３２】
【表１】
2011523684.tif 000004
【００３３】
表１に示されるとおり、比較例２（サテン織）により作成されたパッケージは、４４マグナムにより攻撃されたとき４９３ｍ／ｓのＶ５０値と１８９６Ｊの対応するエネルギー吸収を持つ。確かなことに、そのようなパッケージについての攻撃トラウマは５９ｍｍである。一方、比較例１（リネン織）のパッケージは、弾丸Ｖ５０値が４８８ｍ／ｓでありそしてエネルギー吸収は１８５８Ｊを持つ。この場合、トラウマは５０ｍｍにすぎない。このように、開いたサテン織（比較例２）はリネン織（比較例１）よりも高いエネルギー吸収によって特色づけられるが、トラウマはリネン織についてよりも明らかに悪くなっている。本発明による製品（実施例１）は１９２７Ｊのエネルギー吸収に相当する、４９７ｍ／ｓのＶ５０値を持つ。実施例１のパッケージについてのトラウマは５４ｍｍである。本発明による製品が純粋なサテン織層のパッケージよりも大きなエネルギー吸収を示し、改良された抗弾道性を持つことは、当業者にとり全く驚くべきことであり、予測できないことである。また、実施例１のパッケージのトラウマの値は、比較例１によるパッケージについてのトラウマ値よりも僅かに大きいものの、比較例２のパッケージのトラウマよりはるかに改善されていることも全く驚くべきことである。比較例３と実施例１によるパッケージの比較によると、エネルギー吸収とトラウマの改善を起こすのは布地層内における異なる織型の存在ではなくて、異なる織型内に異なる布地密度が存在しなければならないことで決定されることは驚くべきことである。布地層内にリネン織とサテン織の組合せを持つとき（実施例１）、サテン織の良好な抗弾道性はリネン織の安定性と驚くように結合され得る。このようにして製造された布地層は、明らかに改善された取扱い性能と共に、攻撃されたとき、純粋なリネン織と比較してより良好なエネルギー吸収と、純粋なサテン織と比較してより良好なトラウマとを示す。
【００３４】
射撃テスト２
レミントン、３５７マグナム、ＪＳＰ、１０．２ｇを用いて射撃した。
【００３５】
【表２】
2011523684.tif 000005
【００３６】
表２によれば、３５７マグナムによって攻撃されたとき、純粋なサテン織層のパッケージ（比較例２）のエネルギー吸収は、本発明による製品（実施例１）のそれよりも僅かに大きいが、本発明による製品が用いられるときのトラウマは、純粋なサテン織層のパッケージが用いられるときのトラウマよりも、射撃されたときに明らかに小さい。
【図１】
2011523684.tif 000006
【図２】
2011523684.tif 000007
【国際調査報告】
2011523684.tif 000008
2011523684.tif 000009
2011523684.tif 000010
2011523684.tif 000011